БЕЗОСНОВНАЯ ЭТИКЕТКА И АКТИВИРУЕМЫЙ АДГЕЗИВ, СИСТЕМА, УСТРОЙСТВО И СПОСОБ ДЛЯ ИХ НАНЕСЕНИЯ

1. Система для печати и нанесения, предназначенная для упрощения нанесения потока безосновных активируемых этикеток на поток объектов, содержащая:
печатающее устройство, выполненное с возможностью печати индикации на потоке безосновных активируемых этикеток;
режущее устройство, выполненное с возможностью отрезать безосновные активируемые этикетки по заданной длине;
узел термоактивации, содержащий источник энергии, выполненный с возможностью излучения энергии и активации безосновных активируемых этикеток;
узел нанесения, выполненный с возможностью приема и размещения безосновных активированных, и поэтому липких, этикеток на потоке объектов, подлежащих этикетированию;
один или более транспортеров, выполненных с возможностью:
принимать безосновные активируемые этикетки,
перемещать безосновные активируемые этикетки мимо печатающего устройства для печати индикации на безосновных активируемых этикетках,
перемещать безосновные активируемые этикетки с напечатанной индикацией мимо режущего устройства для отрезания безосновных активируемых этикеток,
перемещать отрезанные безосновные активируемые этикетки с нанесенной печатью через излучаемую энергию, и
перемещать поток безосновных активируемых этикеток в местоположение, где безосновные активируемые этикетки наносят на поток объектов; и
при этом безосновная активируемая этикетка включает в себя адгезив, содержащий:
i) полимер основы адгезива, включающий в себя бутилакрилат, стирол, метилметакрилат, метакриловую кислоту, акриловую кислоту, по меньшей мере один полифункциональный мономер и по меньшей мере один агент передачи цепи,
ii) пластификатор, и
iii) придающий липкость агент.
2. Система по п. 1, в которой безосновные активируемые этикетки являются подаваемыми в систему в виде рулона.
3. Система по п. 1, в которой объект выбран из группы, состоящей из бутылки, банки, контейнера, сосуда, мешка, пакета, конверта, тюка, ящика и картонной коробки.
4. Система по п. 1, в которой узел термоактивации включает в себя множество излучателей, которые ориентированы перпендикулярно направлению, в котором транспортер перемещает безосновные активируемые этикетки через излучаемую энергию, поступающую от источника энергии.
5. Система по п. 4, в которой время активации адгезива составляет менее 1 секунды, предпочтительно - менее 0,5 секунды, предпочтительно - приблизительно 0,3 секунды.
6. Система по п. 1, в которой открытое время адгезива составляет от 0,1 секунды до 10 минут, предпочтительно - от 10 секунд до 60 секунд.
7. Система по п. 1, в которой после активации начальная липкость адгезива относительно подложки составляет по меньшей мере 1,0 Ньютон.
8. Система по п. 1, в которой адгезив содержит пластификатор - глицерилтрибензоат и придающий липкость агент - эмульсию терпенфенольной смолы.
9. Система по п. 1, в которой после активации открытое время безосновного активируемого адгезива составляет по меньшей мере 72 часа.
10. Система по п. 1, в которой узел термоактивации дополнительно включает в себя (iii) по меньшей мере один элемент из кварцевого стекла, расположенный между одним или более источниками энергии и этикеткой, подвергаемой активации, причем элемент из кварцевого стекла пропускает ИК-излучение, энергия которого составляет от по меньшей мере приблизительно 75% до по меньшей мере приблизительно 90% энергии ИК-излучателя узла термоактивации.
11. Система по п. 1, в которой узел нанесения представляет собой накатывающее устройство для нанесения, содержащее: транспортирующие элементы с источником воздушного потока для поддерживания безосновных активируемых этикеток во время перемещения вдоль накатывающего узла нанесения; упругий ролик для соответствующего позиционирования этикеток на объектах; и шарнир, обеспечивающий поворот транспортирующего элемента для нанесения безосновных активируемых этикеток на объекты, соответственно, во взаимодействии с упругим роликом.
12. Система по п. 1, в которой узел нанесения представляет собой узел непрямого набивного типа, содержащий мягкую конвейерную ленту с отверстиями для потока воздуха, удерживающего на месте этикетки во время их перемещения к местоположению в устройстве для нанесения этикеток, где происходит нанесение безосновных активируемых этикеток на объекты, соответственно, вследствие перемещения навстречу конвейерной ленте посредством механизма подающей головки.
13. Система по п. 1, в которой узел нанесения представляет собой узел непрямого набивного типа, включающий в себя блок вакуумной пластины с транспортирующими лентами и открытыми каналами для вакуумного удержания безосновных активируемых этикеток во время их перемещения к местоположению в устройстве для нанесения этикеток, где происходит нанесение безосновных активируемых этикеток на объект, соответственно, вследствие перемещения навстречу блоку вакуумной пластины посредством механизма подающей головки.
14. Система по п. 1, в которой узел нанесения представляет собой дутьевой узел, содержащий устройства подачи воздуха, удерживающие этикетки на месте на транспортирующих лентах для перемещения безосновных активируемых этикеток из узла термоактивации в положение для нанесения на соответствующие объекты, причем для фиксации безосновных активируемых этикеток на соответствующих объектах задействован упругий ролик.
15. Система по п. 1, дополнительно включающая в себя по меньшей мере один датчик и операционное логическое устройство, управляющее работой системы и принимающее входные сигналы от датчика, от устройств считывания информации, в частности, относящейся к безосновным активируемым этикеткам, наносимым с помощью системы, от по меньшей мере одного излучателя узла термоактивации, и от по меньшей мере одного сигнального интерфейса для узла системы, причем операционное логическое устройство способно поддерживать требуемый диапазон температур окружающей этикетку среды и требуемый диапазон периода времени, в течение которого на каждую безосновную активируемую этикетку воздействует излучаемая энергия, а также способно управлять узлом печатающего устройства, узлом режущего устройства, узлом активации и узлом нанесения, последовательностью и скоростью выполнения операций.
16. Система по п. 15, в которой операционное логическое устройство выполнено с возможностью реагировать на возникновение аварийных ситуаций, включающих в себя отключение электропитания системы, перерыв в подаче этикеток, объектов или и того, и другого, действиями, включающими в себя перевод системы в режим ожидания, остановку системы, ответ на имитацию обнаружения объекта одним из датчиков и загрузку из оперативной памяти рабочей команды для одного или более узлов, предназначенной для повторного запуска системы или узла.
17. Способ нанесения потока этикеток с безосновным активируемым адгезивом на поток объектов, причем данный способ включает в себя следующее:
обеспечение потока этикеток, в котором каждая этикетка имеет первую поверхность и вторую поверхность;
печать индикации на первой поверхности;
покрытие второй поверхности активируемым адгезивом, содержащим:
i) полимер основы адгезива, включающий в себя бутилакрилат, стирол, метилметакрилат, метакриловую кислоту, акриловую кислоту, по меньшей мере один полифункциональный мономер и по меньшей мере один агент передачи цепи,
ii) пластификатор, и
iii) придающий липкость агент;
обеспечение потока объектов, каждый из которых имеет вторую поверхность;
обеспечение источника энергии, способного испускать энергию излучения;
воздействие на первую поверхность этикеток энергией излучения, испускаемой источником энергии, в результате чего первая поверхность этикетки становится липкой; и
приведение в контакт первой поверхности этикеток со второй поверхностью объектов, соответственно.
18. Способ по п. 17, дополнительно включающий в себя печать индикации на потоке этикеток до шага воздействия на поток этикеток энергией излучения.
19. Способ по п. 17, в котором шаг приведения в контакт этикеток с объектами включает в себя приведение в контакт одной из множества этикеток с одним из множества объектов со скоростью, которая меньше или равна приблизительно 1000 этикеток в минуту.
20. Безосновная этикетка с активируемым адгезивом, содержащая:
слой лицевого материала;
слой адгезива, который соединен со слоем лицевого материала и содержит:
i) полимер основы адгезива, включающий в себя бутилакрилат, стирол, метилметакрилат, метакриловую кислоту, акриловую кислоту, по меньшей мере один полифункциональный мономер и по меньшей мере один агент передачи цепи,
ii) пластификатор, и
iii) придающий липкость агент; и
этикетка с активируемым адгезивом выполнена с возможностью воздействия на нее энергии излучения; и
энергия излучения имеет длину волны и интенсивность, обеспечивающие появление липкости у слоя адгезива после воздействия энергии излучения.
21. Безосновная этикетка с активируемым адгезивом по п. 20, в которой слой лицевого материала не будет обесцвечен после воздействия энергии излучения на безосновную этикетку с активируемым адгезивом.
22. Безосновная этикетка с активируемым адгезивом, по п. 20, в которой слой лицевого материала выполнен из материала, выбранного из группы, состоящей из бумаги, полимерной пленки, металлизированной бумаги, фольги на бумажной основе, металлической фольги и повторно используемой бумаги.
23. Безосновная этикетка с активируемым адгезивом по п. 20, в которой:
слой адгезива является активируемым для придания ему липкости;
безосновная этикетка с активируемым адгезивом выполнена с возможностью нанесения на объект; и
после нанесения безосновной этикетки с активируемым адгезивом на объект, липкость слоя адгезива препятствует непреднамеренному удалению с объекта безосновной этикетки с активируемым адгезивом.
24. Безосновная этикетка с активируемым адгезивом по п. 23, причем безосновная этикетка с активируемым адгезивом выполнена с возможностью изменения положения в течение по меньшей мере приблизительно одной минуты после ее нанесения на объект.
25. Безосновная этикетка с активируемым адгезивом по п. 23, причем:
безосновная этикетка с активируемым адгезивом выполнена с возможностью нанесения на объект; и
после нанесения безосновной этикетки с активируемым адгезивом на объект, данная этикетка будет прочно приклеена к объекту спустя приблизительно две минуты.
26. Безосновная этикетка с активируемым адгезивом по п. 20, дополнительно содержащая грунтовочный или барьерный слой, защищающий безосновную этикетку с активируемым адгезивом от перегрева во время термопечати на поверхности безосновной этикетки с активируемым адгезивом, причем барьерный слой содержит по меньшей мере один полимерный материал со стирольными соединениями.
27. Безосновная этикетка с активируемым адгезивом по п. 20, в которой слой безосновной этикетки с активируемым адгезивом включает в себя агент, способствующий поглощению энергии, причем агент выбран из группы, состоящей из углеродной сажи, красителей, окрашивающих веществ, пигментов, красок и их комбинаций, и, предпочтительно, является углеродной сажей.
28. Безосновная этикетка с активируемым адгезивом по п. 20, дополнительно включающая в себя отражающий слой, включенный между слоем лицевого материала и слоем адгезива.
29. Безосновная этикетка с активируемым адгезивом по п. 28, в которой отражающий слой выполнен из материала, наносимого в виде покрытия на нижнюю поверхность слоя лицевого материала и имеющего коэффициент отражения, превышающий приблизительно 90 процентов.
30. Безосновная этикетка с активируемым адгезивом по п. 20, в которой:
слой адгезива имеет первую поверхность;
отражающий слой имеет вторую поверхность, прилегающую к первой поверхности; и
вторая поверхность является текстурированной.
31. Безосновная этикетка с активируемым адгезивом по п. 30, в которой текстура второй поверхности обеспечивает возможность световозвращения.
32. Безосновная этикетка с активируемым адгезивом по п. 20, в которой слой лицевого материала имеет внешнюю поверхность и противоположную ей внутреннюю поверхность, причем слой адгезива имеет время активации менее 1 секунды, открытое время - по меньшей мере 30 секунд и начальную липкость относительно подложки - по меньшей мере 1,0 Ньютон.
33. Безосновная этикетка с активируемым адгезивом по п. 32, в которой слой адгезива является активируемым под действием электромагнитного излучения с длиной волны от 0,1 микрометра до 10 микрометров.
34. Безосновная этикетка с активируемым адгезивом по п. 20, в которой слой адгезива до активации является устойчивым к слипанию при температуре по меньшей мере приблизительно 45°C и давлении не менее 15 дюймов на квадратный метр.
35. Безосновная этикетка с активируемым адгезивом по п. 20, в которой слой адгезива является активируемым под действием ИК-излучения и после активации воздействием ИК-излучения или при нагревании имеет свойства чувствительного к давлению адгезива, причем композиция адгезива содержит (i) сополимер эмульсионной основы, температура стеклования Tg которого превышает 25°C, а среднемассовая молекулярная масса находится в диапазоне от 15000 дальтонов до 100000 дальтонов, (ii) твердый пластификатор для такого сополимера, температура плавления которого превышает 40°C, и (iii) придающий липкость агент, имеющий высокую температуру размягчения.
36. Безосновная этикетка с активируемым адгезивом по п. 20, в которой по меньшей мере 20% пластификатора составляет вещество растительного происхождения.
37. Водная адгезивная композиция для безосновной этикетки с активируемым адгезивом, активируемая воздействием ИК-излучения и после активации ИК-излучением или нагреванием приобретающая свойства чувствительного к давлению адгезива, причем данная адгезивная композиция содержит (i) сополимер эмульсионной основы, температура стеклования Tg которого превышает 25°C и среднемассовая молекулярная масса находится в диапазоне от 15000 дальтонов до 100000 дальтонов, (ii) твердый пластификатор для такого сополимера, температура плавления которого превышает 40°C, и (iii) придающий липкость агент, имеющий высокую температуру размягчения.
38. Водная адгезивная композиция по п. 37, причем композиция включает в себя агент, придающий липкость, и пластификатор, содержащий по меньшей мере 20% вещества, полученного из растительного сырья.
39. Адгезив для безосновной этикетки с активируемым адгезивом, содержащий:
от приблизительно 20% до приблизительно 35% полимера основы адгезива, включающего в себя по меньшей мере один низший алкилакрилат, стирол, метилметакрилат, метакриловую кислоту, акриловую кислоту, по меньшей мере один полифункциональный мономер и по меньшей мере один агент передачи цепи;
от приблизительно 50% до приблизительно 75% пластификатора; и
от приблизительно 5% до приблизительно 20% агента, придающего липкость.
40. Адгезив по п. 39, в котором:
полимер основы адгезива, составляет приблизительно 25,5% масс. адгезива;
пластификатор составляет приблизительно 66% масс. адгезива; и
придающий липкость агент составляет приблизительно 8,5% масс. адгезива.
41. Адгезив по п. 39, в котором пластификатор представляет собой материал, выбранный из дициклогексилфталата, глицерилтрибензоата, дифенилфталата, 1,4-циклогександиметанолдибензоата и их комбинаций; а придающий липкость агент представляет собой материал, выбранный из группы, состоящей из пентаогтритолового эфира димеризованной канифоли, эмульсии терпенфенольной смолы, стабилизированной эмульсии глицеринового эфира димеризованной канифоли и их комбинаций.
42. Адгезив по п. 39, в котором пластификатор содержит компоненты из биосырья, полученные из глицерина, а придающий липкость агент обеспечен в виде водной дисперсии смолы.
43. Адгезив по п. 42, в котором вещество, полученное из растительного сырья составляет по меньшей мере 20% пластификатора.
44. Адгезив по п. 42, причем данный адгезив является активируемым под действием энергии в течение периода времени, составляющего менее одной секунды, предпочтительно - менее 0,5 секунды, более предпочтительно - менее 0,3 секунды.
45. Адгезив по п. 39, в котором открытое время адгезива составляет от 0,1 секунды до 72 часов, предпочтительно - от 10 секунд до 60 секунд.
46. Адгезив по п. 39, в котором после активации начальная липкость адгезива относительно подложки составляет по меньшей мере 1,0 Ньютон.
47. Адгезив по п. 39, в котором время активации адгезива составляет менее 0,5 секунд, открытое время адгезива составляет по меньшей мере 10 секунд, а начальная липкость адгезива относительно подложки из картона или стали составляет по меньшей мере 1,0 Ньютон.